(57)【要約】【課題】円錐形の管の管端部のこのような凝固を確実に防止する。【解決手段】この課題は、粒体の包囲溶融によりシリコンから単結晶を製作するための方法において、シリコン製の回転プレートの下位に配置された誘導加熱コイルにより、単結晶の円錐形に拡張された区分を結晶化させ、誘導溶融されたシリコンを、前記プレートの中央開口を取り囲んでおり且つ前記プレートの下方に延びる前記プレートの円錐形の管を通して、単結晶の円錐形に拡張された区分上に位置し且つ円錐形の管の管端部に接触している溶融物に供給し、しかも、単結晶の円錐形に拡張された区分が１５〜３０ｍｍの直径を有して結晶化される限りは、前記管端部の外径が１５ｍｍを下回らないように、前記プレートの下位に配置された誘導加熱コイルによって十分なエネルギを供給することによって解決される。【選択図】図２
2011102234.tif 000002
【特許請求の範囲】
【請求項１】
粒体の包囲溶融によりシリコンから単結晶を製作するための方法において、シリコン製の回転プレートの下位に配置された誘導加熱コイルにより、単結晶の円錐形に拡張された区分を結晶化させ、誘導溶融されたシリコンを、前記プレートの中央開口を取り囲んでおり且つ前記プレートの下方に延びる前記プレートの円錐形の管を通して、単結晶の円錐形に拡張された区分上に位置し且つ円錐形の管の管端部に接触している溶融物に供給し、しかも、単結晶の円錐形に拡張された区分が１５〜３０ｍｍの直径を有して結晶化される限りは、前記管端部の外径が１５ｍｍを下回らないように、前記プレートの下位に配置された誘導加熱コイルによって十分なエネルギを供給することを特徴とする、粒体の包囲溶融によりシリコンから単結晶を製作するための方法。
【請求項２】
前記プレートの下位に配置された誘導加熱コイルによって十分なエネルギを供給して、単結晶の円錐形に拡張された区分が１５〜３０ｍｍの直径を有して結晶化される限りは、前記管端部の外径と、前記誘導加熱コイルの内孔の直径との比が１：３又はそれ以上であるようにする、請求項１記載の方法。
【発明の詳細な説明】
【技術分野】
【０００１】
本発明は、中央開口を備えた、シリコンから成る回転プレートと、前記開口を取り囲んでシリコンから成る前記プレートの下方に延在する、シリコンから成る円錐形の管と、シリコンを溶融するためにシリコンから成る前記プレートの上位に配置された第１の誘導加熱コイルと、溶融されたシリコンを結晶化させるためにシリコンから成る前記プレートの下位に配置された第２の誘導加熱コイルとを有する装置を用いて粒体を包囲溶融することにより、シリコンから単結晶を製作するための方法である。
【背景技術】
【０００２】
この方法は、ＦＺ法("floating zone method")とも呼ばれるゾーン引上げ法に類似している。特別な相違点は、シリコンから成る多結晶の供給棒（"feed rod")の代わりに、シリコンから成る多結晶の粒体が包囲溶融される点にある。この粒体は、流動層内での堆積によって得られる。粒体を溶融し且つ溶融された粒体を結晶化させるためには、それぞれ専用の誘導加熱コイル("inductor coil")が使用され、これらの誘導加熱コイルは、シリコン製の回転プレートの上位若しくは下位に位置している。シリコンから成る粒体は、第１の誘導加熱コイルによって溶融され、液状シリコンから成る薄膜として前記プレートの中央開口及び円錐形の管を通流し、第２の誘導加熱コイルによって制御されつつシリコンから成る成長単結晶へと結晶化される溶融物を形成する。
【０００３】
ドイツ連邦共和国特許出願公開第１０２０４１７８号明細書には、この方法を実施するために適した方法及び装置が詳しく説明されている。
【０００４】
ドイツ連邦共和国特許出願公開第１０２００８０１３３２６号明細書に記載の粒体を溶融するための誘導加熱コイルは、下面側の中央に複数の突出したセグメントを有しており、これらの突出したセグメントを介して、プレートから円錐形の管を通って溶融物に向かって流れる液状のシリコンから成る薄膜が加熱され且つ液状に保持され得る。
【０００５】
しかし、このようなコイルを使用した場合でも、円錐形の管の管端部が、単結晶の円錐形に拡張された区分の成長過程において狭くなり続け、終には固体の状態に移行するシリコンに基づき凝固することは、確実には防止され得ないということが判明した。
【先行技術文献】
【特許文献】
【０００６】
【特許文献１】ドイツ連邦共和国特許出願公開第１０２０４１７８号明細書
【特許文献２】ドイツ連邦共和国特許出願公開第１０２００８０１３３２６号明細書
【発明の概要】
【発明が解決しようとする課題】
【０００７】
本発明の課題は、円錐形の管の管端部のこのような凝固を確実に防止する対策を講じることにある。
【課題を解決するための手段】
【０００８】
この課題は、粒体の包囲溶融によりシリコンから単結晶を製作するための方法において、シリコン製の回転プレートの下位に配置された誘導加熱コイルにより、単結晶の円錐形に拡張された区分を結晶化させ、誘導溶融されたシリコンを、前記プレートの中央開口を取り囲んでおり且つ前記プレートの下方に延びる前記プレートの円錐形の管を通して、単結晶の円錐形に拡張された区分上に位置し且つ円錐形の管の管端部に接触している溶融物に供給し、しかも、単結晶の円錐形に拡張された区分が１５〜３０ｍｍの直径を有して結晶化される限りは、前記管端部の外径が１５ｍｍを下回らないように、前記プレートの下位に配置された誘導加熱コイルによって十分なエネルギを供給することによって解決される。
【発明の効果】
【０００９】
この方法の最初に、この時点では管端部がまだ固体のシリコンから成る層によって閉鎖されている円錐形の管を、プレートの下位に配置された誘導加熱コイルによって管端部において溶融すると、小さな体積の液状シリコンが生ぜしめられる。高密度のエネルギを管端部及び形成される溶融シリコン体積に誘導式で伝達可能にするためには、円錐形の管の管端部が、誘導加熱コイルの内孔に対して最短距離にもたらされる。次いで単結晶の種結晶が溶融シリコン体積に当て付けられ、ＦＺ法に対応して、まず最初に単結晶の細首（「ネック」）、次に最終直径まで円錐形に拡張された単結晶の区分、最後に一定の目標直径を有する区分が結晶化される。このために必要な溶融シリコン材料は、管端部を閉鎖している層の溶融、円錐形の管の管端部からの部分的な溶融、プレートの上方からの部分的な溶融及びその後のシリコンから成る粒体の溶融によって準備される。単結晶の円錐形に拡張された区分の結晶化の過程において、円錐形に拡張された区分上に溶融物が形成され、この溶融物は、プレートの下位に配置された誘導加熱コイルの内孔を通過して延在しており且つ固／液相境界を介して円錐形の管の管端部に接触している。一定の目標直径を有する区分が結晶化される場合、又は場合によっては既に前もって、誘導加熱コイルと溶融物とは、溶融物が誘導加熱コイルの内孔を通って対称的に延在しているように、相対的に位置決めされる。
【００１０】
円錐形に拡張された単結晶の区分が結晶化される場合は、円錐形の管が管端部の領域において、固化していくシリコンにより管端部が完全に閉鎖されるまで徐々に狭められるという危険が生じる。その結果、単結晶の成長は中断される。なぜならば、溶融されたシリコンを円錐形の管を通して最早供与することができず、且つ／又は溶融されたシリコンが円錐形の管内で停滞して、終にはシリコンから成る回転プレートの上位に配置された第１の誘導加熱コイルと接触してしまうからである。
【００１１】
発明者はその理由を、円錐形に拡張された単結晶の区分が１５〜３０ｍｍの直径を有し且つ結晶化される臨界的な位相の間の円錐形の管の管端部の外径の大きさが、管端部と溶融物との間の、固／液相境界の凝固を回避する延在部を可能にするためには不十分である、という点にあると見ている。本発明では前記のような相境界の延在部が、プレートの下方に配置された誘導加熱コイルによって管が管端部から、臨界的な位相の間に管端部の外径が１５ｍｍを下回らないように溶融されることによって保証される。
【図面の簡単な説明】
【００１２】
【図１】管端部を凝固させる状況を示した図である。
【図２】管端部の凝固の回避の仕方を示した図である。
【発明を実施するための形態】
【００１３】
以下に、本発明を実施するための最良の形態を図面につき詳しく説明する。
【００１４】
図１には、単結晶の円錐形に拡張された結晶化する区分１と、予め結晶化された狭幅ネック２の一部とが示されている。更なる結晶成長には、円錐形に拡張された区分上に位置するシリコンから成る溶融物３と、シリコンから成るプレート５の円錐形の管６の内壁に沿って溶融物３に向かって流れる、溶融されたシリコンから成る被膜４とによって近づけられる。この被膜は、プレートの上位に配置された第１の誘導加熱コイル７によるプレート表面の溶融によって生ぜしめられ且つ液状に保たれる。後の時点で前記誘導加熱コイル７は、漏斗１２を通ってプレート５に搬送されるシリコンから成る粒体１３を誘導溶融するためにも使用される。この場合、被膜４は主として溶融された粒体によって形成される。誘導加熱コイル７は、有利には前掲のドイツ連邦共和国特許出願公開第１０２００８０１３３２６号明細書に記載の誘導加熱コイルの構成を有している。プレート５の下面は、例えば冷却装置１０によって冷却される。シリコンから成るプレート５の下方に配置された第２の誘導加熱コイル８は、主としてＦＺ法の場合と同様に作動され、まず最初に所定の最終直径まで円錐形に拡張された区分１を結晶化させ、その後一定の目標直径を備えた単結晶区分を制御しながら結晶化させる。
【００１５】
臨界的な位相の最中に、円錐形に拡張された単結晶の区分１の直径が１５〜３０ｍｍに成長し且つ円錐形の管６の管端部の外径Ｄが１５ｍｍ未満であるか又は１５ｍｍ未満になると、高い確率で、円錐形の管６の管端部が凝固する。前記外径Ｄが小さければ小さいほど、固／液相境界９は、円錐形の管６の管端部の外縁部における三重点Ｔから内側に向かって急峻に下降する。この下降に基づき三重点Ｔは、相境界９に沿って内側に向かってずれる傾向がある。その結果、溶融物３と第２の誘導加熱コイル８との間の間隔はより大きくなり、これにより、より少ないエネルギが溶融物３に伝達されるので、溶融物３は円錐形の管６の管端部において凝固する恐れがある。誘導加熱コイル８と溶融物３との間の間隔の減少又は誘導加熱コイル８の加熱出力の増大は、この状況においては最早何の助けにもならない。このような対策は、それどころか管端部がますます狭くなることを促進する。なぜならば、この場合は電磁的な圧力が、溶融物３と三重点Ｔとを更に内側に向かって押圧するからである。
【００１６】
前記メカニズムが進行することを確実に回避するためには、プレート５の下方に配置された誘導加熱コイル８によって、円錐形の管６が管端部から、この管端部の外径Ｄが臨界的な相の間は１５ｍｍを下回らない程度に溶融される。これにより、図２に示したような固／液相境界の延在部が達成される。固／液相境界は、円錐形の管６の管端部の外縁部における三重点Ｔから内側に向かって上昇している。この上昇は、三重点Ｔが円錐形の管６の管端部の外縁部に安定的に残留し且つ第２の誘導加熱コイル８と溶融物３との間の間隔が大きくはならないためには十分である。
【００１７】
第２の誘導加熱コイル８の内孔１１の直径は溶融物３の直径よりも大きく、有利には３０ｍｍ以上且つ４０ｍｍ以下である。臨界的な位相の間の円錐形の管６の管端部の外径と内孔１１の直径との比率は、１：３又はそれ以上であり、特に有利には１：３〜４：５である。
【００１８】
円錐形に拡張された区分１が既に３０ｍｍよりも大きな直径に成長していると、例え円錐形の管の管端部の外径Ｄが１５ｍｍ未満になったとしても、円錐形の管６の管端部の凝固を防ぐためには、溶融物に向かって後流する、溶融されたシリコンの量は一般には十分である。
【００１９】
例：
直径１００ｍｍの、シリコンから成る複数の単結晶が、粒体の包囲溶融によって製造された。以下の表は、円錐形の管の管端部の外径に関連して、円錐形に拡張された区分の直径が１５ｍｍに到達してから直径３０ｍｍに到達するまでの時間内で１つの単結晶を成功裏に製作するために必要とした、平均的な被着試験の回数を示したものである。
【００２０】
【表１】
2011102234.tif 000003
【符号の説明】
【００２１】
１  単結晶の円錐形に拡張された区分、  ２  狭幅ネック、  ３  溶融物、  ４  被膜、  ５  プレート、  ６  円錐形の管、  ７  第１の誘導加熱コイル、  ８  第２の誘導加熱コイル、  ９  固／液相境界、  １１  内孔、  １２  漏斗、  １３  粒体、  Ｔ  三重点
【図１】
2011102234.tif 000004
【図２】
2011102234.tif 000005
【外国語明細書】
2011102234.tif 000006
2011102234.tif 000007
2011102234.tif 000008
2011102234.tif 000009
2011102234.tif 000010
2011102234.tif 000011
2011102234.tif 000012
2011102234.tif 000013
2011102234.tif 000014
2011102234.tif 000015